水溶性ポリビニルアセタール樹脂及び水を含有する防曇性樹脂組成物であって、平均重合度が1500~3500、水酸基量が65~80モル及びアセタール化度が4~20モルであり、かつ、アセタール化された全構成単位のうち、芳香族アルデヒドによってアセタール化された構成単位の割合が90以上であることを特徴とする防曇性樹脂組成物。請求項1記載の防曇性樹脂組成物を用いてなることを特徴とする防曇被塗物。本発明は、高い防曇性を発揮することができ、かつ、優れた塗工性、耐水性及び接着性を実現することが可能な防曇性樹脂組成物を提供することを目的とする。本発明は、水溶性ポリビニルアセタール樹脂及び水を含有する防曇性樹脂組成物であって、平均重合度が1500~3500、水酸基量が65~80モル及びアセタール化度が4~20モルであり、かつ、アセタール化された全構成単位のうち、芳香族アルデヒドによってアセタール化された構成単位の割合が90以上である防曇性樹脂組成物である。以下、本発明を詳述する。本発明者は、防曇性樹脂組成物の構成樹脂として所定の構造を有する水溶性ポリビニルアセタール樹脂を用い、かつ、その平均重合度、水酸基量及びアセタール化度を所定の範囲内とすることにより、防曇性を維持しながら、優れた塗工性、耐水性及び接着性を実現することが可能な防曇性樹脂組成物が得られることを見出し、本発明を完成させるに至った。本発明の防曇性樹脂組成物は、平均重合度が1500~3500、水酸基量が65~80モル及びアセタール化度が4~20モルであり、かつ、アセタール化された全構成単位のうち、芳香族アルデヒドによってアセタール化された構成単位の割合が90以上である水溶性ポリビニルアセタール樹脂を含有する。本発明の水溶性ポリビニルアセタール樹脂は、平均重合度の下限が1500、上限が3500である。上記平均重合度が1500未満であると、水溶性ポリビニルアセタール樹脂を含有する防曇性樹脂組成物の粘度が低下し、塗工する際に液垂れが生じたり、塗膜の表面平滑性が低下したりする。また、防曇性樹脂組成物の耐水性が低下して、塗膜の膨潤や溶解が生じる。上記平均重合度が3500を超えると、塗工する際のレベリング性が低下して、塗膜の表面の凹凸が大きくなる。本発明の水溶性ポリビニルアセタール樹脂の平均重合度の好ましい下限は1700、好ましい上限は3300である。なお、本明細書において、水溶性ポリビニルアセタール樹脂の平均重合度は、原料である変性ポリビニルアルコールの平均重合度から求めることができる。また、本明細書において、変性ポリビニルアルコールの平均重合度とは、混合物である変性ポリビニルアルコールにおけるそれぞれの変性ポリビニルアルコールの重合度から求めた平均値を意味する。上記水溶性ポリビニルアセタール樹脂は、水酸基量の下限が65モル、上限が80モルである。上記水酸基量が65モル未満であると、水溶性ポリビニルアセタール樹脂の吸水性が低下したり、防曇性樹脂組成物の粘度安定性が低下したりする。上記水酸基量が80モルを超えると、水溶性ポリビニルアセタール樹脂の吸水性が高くなって安定性が低下する。上記水酸基量の好ましい下限は70モル、好ましい上限は80モルである。上記水溶性ポリビニルアセタール樹脂は、アセタール化度の下限が4モル、上限が20モルである。上記アセタール化度が4モル未満であると、吸水性は良いが、耐水性が悪く、充分な防曇性を得ることが出来ない。20モルを超えると、防曇性樹脂組成物のガラス等の基材への密着性が低下する。上記アセタール化度の好ましい下限は5モル、好ましい上限は15モルである。上記水溶性ポリビニルアセタール樹脂は、アセタール化された全構成単位全アセタール化度のうち、芳香族アルデヒドによってアセタール化された構成単位の割合が90以上である。これにより、低アセタール化度とした場合でも、吸水性、耐水性、透明性の良好な防曇性樹脂組成物が得られる。上記芳香族アルデヒドによってアセタール化された構成単位の割合が90未満であると、耐水性が悪くなり、充分な防曇性を得ることができなくなる。上記芳香族アルデヒドによってアセタール化された構成単位の割合の好ましい下限は90、好ましい上限は100である。上記芳香族アルデヒドとしては、ベンズアルデヒド、2-メチルベンズアルデヒド、3-メチルベンズアルデヒド、4-メチルベンズアルデヒド、その他のアルキル置換ベンズアルデヒド、クロルベンズアルデヒド、その他のハロゲン置換ベンズアルデヒド等が挙げられる。また、芳香族環にヒドロキシ基、アルコキシ基、アミノ基、シアノ基等の置換基を持った芳香族系アルデヒドを用いてもよい。なかでも、ベンズアルデヒド、2-メチルベンズアルデヒド、3-メチルベンズアルデヒド、4-メチルベンズアルデヒドが好ましい。上記水溶性ポリビニルアセタール樹脂は、芳香族アルデヒドを含有するアルデヒドにより、ポリビニルアルコールを水中でアセタール化することによって得ることができる。上述した芳香族アルデヒド以外のアルデヒドは特に限定されず、例えば、ホルムアルデヒド、アセトアルデヒド、プロピオンアルデヒド、ブチルアルデヒド、アミルアルデヒド、ヘキシルアルデヒド、ヘプチルアルデヒド、2-エチルヘキシルアルデヒド、シクロヘキシルアルデヒド、フルフラール、グリオキザール、グルタルアルデヒド等が挙げられる。なかでも、アセトアルデヒド又はブチルアルデヒドを単独で用いるか、又は、アセトアルデヒド及びブチルアルデヒドを併用することが好ましい。本発明の防曇性樹脂組成物における上記水溶性ポリビニルアセタール樹脂の含有量の好ましい下限は3重量、好ましい上限は20重量である。上記範囲内とすることで、塗工時のムラがなく、防曇機能を発揮できる。本発明の防曇性樹脂組成物は、上記水溶性ポリビニルアセタール樹脂に加えて水を含有する。上記水としては特に限定されないが純水等を用いることができる。本発明の防曇性樹脂組成物には、本発明の効果を妨げない範囲で、公知の各種添加剤を配合してもよい。上記添加剤としては、吸水性能を改善するためのグリセリン、エチレングリコール、ポリエチレングリコール、その他各種の界面活性剤、酸化防止剤、老化防止剤、紫外線吸収剤、シランカップリング剤、チタンカップリング剤、レベリング剤、チキソ付与剤、皮張り防止剤、可塑剤、増粘剤、希釈剤、反応性希釈剤、架橋剤、フィラー、色素顔料、染料、防腐、防かび剤等が挙げられる。上記界面活性剤としては、アニオン性、カチオン性、ノニオン性のいずれのものを使用してもよい。上記酸化防止剤としては、例えば、フェノール系、芳香族アミン系、硫黄系、リン系等が挙げられる。上記老化防止剤としては、例えば、アミン類、フェノール類等が挙げられる。本発明の防曇性樹脂組成物は、構成樹脂として所定の構造を有する水溶性ポリビニルアセタール樹脂を用い、かつ、その平均重合度、水酸基量及びアセタール化度を所定の範囲内とすることにより、防曇性を維持しながら、優れた塗工性、耐水性及び接着性を実現することができる。本発明の防曇性樹脂組成物の用途は特に限定されないが、例えば、自動車のリアガラス、サイドガラス、フロントガラス、サンルーフ、ルームミラー等の各種ガラス、ポリエチレン、ポリ塩化ビニル等の農業用被覆フィルム、ペットボトル、そのラベル等に使用される防曇剤等が挙げられる。また、本発明の防曇性樹脂組成物は、各種ガラスの防曇性被覆材にも使用することができる。本発明の防曇性樹脂組成物をガラスの防曇性被覆材として使用する場合、用いられるガラスとしては特に限定されず、一般に使用されている透明ガラスを使用することができる。具体的には例えば、フロートガラス、磨きガラス、型板ガラス、網入りガラス、線入りガラス、着色されたガラス、熱線吸収ガラス、熱線反射ガラス、グリーンガラス等の無機ガラスが挙げられる。本発明の防曇性樹脂組成物を塗工することにより防曇性被覆層を形成する場合、形成される防曇性被覆層の厚みは特に限定されないが、防曇性能を効果的に発現させるため、3~100μmが好ましく、5~50μmがより好ましい。本発明によれば、高い防曇性を発揮することができ、かつ、優れた塗工性、耐水性及び接着性を実現することが可能な防曇性樹脂組成物を提供することができる。以下に実施例を掲げて本発明の態様を更に詳しく説明するが、本発明はこれら実施例のみに限定されない。実施例1ポリビニルアルコール平均重合度1700、ケン化度88モル350gを含有する水溶液3000gに35重量の塩酸170gとベンズアルデヒド39gを添加し、液温を10°Cに保持しながら5時間アセタール化反応を行い、スポンジ状の反応沈殿物スラリーを得た。このスラリーを水洗中和して塩酸触媒及び未反応アルデヒドを除去した後、乾燥して樹脂沈殿物を得た。この樹脂を水/イソプロピルアルコールアルコール系溶剤が、60/40の混合溶剤に溶解して濃度9の水溶性アセタール樹脂溶液を得た。得られた溶液中の水溶性ポリビニルアセタール樹脂は、水酸基量が80モル、アセタール化度全アセタール化度が7モル、及び、芳香族アルデヒドによってアセタール化された構成単位の割合が100であった。実施例2ポリビニルアルコール平均重合度2200、ケン化度88モル350gを含有する水溶液3000gに35重量の塩酸170gとベンズアルデヒド39g及びブチルアルデヒド3gからなるアルデヒド計42gを添加し、液温を10°Cに保持しながら5時間アセタール化反応を行い、スポンジ状の反応沈殿物スラリーを得た。このスラリーを水洗中和して塩酸触媒及び未反応アルデヒドを除去した後、乾燥して樹脂沈殿物を得た。この樹脂を水/イソプロピルアルコールアルコール系溶剤が、60/40の混合溶剤に溶解して濃度9の水溶性アセタール樹脂溶液を得た。得られた溶液中の水溶性ポリビニルアセタール樹脂は、水酸基量が78モル、アセタール化度全アセタール化度が8モル、及び、芳香族アルデヒドによってアセタール化された構成単位の割合が93であった。実施例3ポリビニルアルコール平均重合度3300、ケン化度88モル350gを含有する水溶液3000gに35重量の塩酸170gと2-メチルベンズアルデヒド43g及びブチルアルデヒド2gからなるアルデヒド計45gを添加し、液温を10°Cに保持しながら5時間アセタール化反応を行い、スポンジ状の反応沈殿物スラリーを得た。このスラリーを水洗中和して塩酸触媒及び未反応アルデヒドを除去した後、乾燥して樹脂沈殿物を得た。この樹脂を水/イソプロピルアルコールアルコール系溶剤が、60/40の混合溶剤に溶解して濃度8の水溶性アセタール樹脂溶液を得た。得られた溶液中の水溶性ポリビニルアセタール樹脂は、水酸基量が77モル、アセタール化度全アセタール化度が9モル、及び、芳香族アルデヒドによってアセタール化された構成単位の割合が95であった。比較例1ポリビニルアルコール平均重合度800、ケン化度88モル350gを含有する水溶液3000gに35重量の塩酸170gと4-メチルベンズアルデヒド35gを添加し、液温を10°Cに保持しながら5時間アセタール化反応を行い、スポンジ状の反応沈殿物スラリーを得た。このスラリーを水洗中和して塩酸触媒及び未反応アルデヒドを除去した後、乾燥して樹脂沈殿物を得た。この樹脂を水/イソプロピルアルコールアルコール系溶剤が、60/40の混合溶剤に溶解して濃度9の水溶性アセタール樹脂溶液を得た。得られた溶液中の水溶性ポリビニルアセタール樹脂は、水酸基量が82モル、アセタール化度全アセタール化度が6モル、及び、芳香族アルデヒドによってアセタール化された構成単位の割合が100であった。比較例2ポリビニルアルコール平均重合度1200、ケン化度88モル350gを含有する水溶液3000gに35重量の塩酸170gと3-メチルアルデヒド37g及びブチルアルデヒド5gからなるアルデヒド計42gを添加し、液温を10°Cに保持しながら5時間アセタール化反応を行い、スポンジ状の反応沈殿物スラリーを得た。このスラリーを水洗中和して塩酸触媒及び未反応アルデヒドを除去した後、乾燥して樹脂沈殿物を得た。この樹脂を水/イソプロピルアルコールアルコール系溶剤が、60/40の混合溶剤に溶解して濃度10含有する水溶性アセタール樹脂溶液を得た。得られた溶液中の水溶性ポリビニルアセタール樹脂は、水酸基量が78モル、アセタール化度全アセタール化度が8モル、及び、芳香族アルデヒドによってアセタール化された構成単位の割合が88であった。比較例3ポリビニルアルコール平均重合度4000、ケン化度88モル350gを含有する水溶液3000gに35重量の塩酸170gとベンズアルデヒド40g及びブチルアルデヒド2gからなるアルデヒド計42gを添加し、液温を10°Cに保持しながら5時間アセタール化反応を行い、スポンジ状の反応沈殿物スラリーを得た。このスラリーを水洗中和して塩酸触媒及び未反応アルデヒドを除去した後、乾燥して樹脂沈殿物を得た。この樹脂を水/イソプロピルアルコールアルコール系溶剤が、60/40の混合溶剤に溶解して濃度7の水溶性アセタール樹脂溶液を得た。得られた溶液中の水溶性ポリビニルアセタール樹脂は、水酸基量が77モル、アセタール化度全アセタール化度が9モル、及び、芳香族アルデヒドによってアセタール化された構成単位の割合が95であった。比較例4ポリビニルアルコール平均重合度1700、ケン化度88モル350gを含有する水溶液3000gに35重量の塩酸170gとベンズアルデヒド9.8g及びブチルアルデヒド0.2gからなるアルデヒド計10gを添加し、液温を10°Cに保持しながら5時間アセタール化反応を行い、スポンジ状の反応沈殿物スラリーを得た。このスラリーを水洗中和して塩酸触媒及び未反応アルデヒドを除去した後、乾燥して樹脂沈殿物を得た。この樹脂を水/イソプロピルアルコールアルコール系溶剤が、60/40の混合溶剤に溶解して濃度10の水溶性アセタール樹脂溶液を得た。得られた溶液中の水溶性ポリビニルアセタール樹脂は、水酸基量が85モル、アセタール化度全アセタール化度が2モル、及び、芳香族アルデヒドによってアセタール化された構成単位の割合が98であった。比較例5ポリビニルアルコール平均重合度1700、ケン化度88モル350gを含有する水溶液3000gに35重量の塩酸170gとベンズアルデヒド125gを添加し、液温を10°Cに保持しながら5時間アセタール化反応を行い、スポンジ状の反応沈殿物スラリーを得た。このスラリーを水洗中和して塩酸触媒及び未反応アルデヒドを除去した後、乾燥して樹脂沈殿物を得た。この樹脂を水/イソプロピルアルコールアルコール系溶剤が、60/40の混合溶剤に溶解して濃度9の水溶性アセタール樹脂溶液を得た。得られた溶液中の水溶性ポリビニルアセタール樹脂は、水酸基量が62モル、アセタール化度全アセタール化度が25モル、及び、芳香族アルデヒドによってアセタール化された構成単位の割合が100であった。比較例6ポリビニルアルコール平均重合度1700、ケン化度88モル350gを含有する水溶液3000gに35重量の塩酸170gとベンズアルデヒド200gを添加し、液温を10°Cに保持しながら5時間アセタール化反応を行い、スポンジ状の反応沈殿物スラリーを得た。このスラリーを水洗中和して塩酸触媒及び未反応アルデヒドを除去した後、乾燥して樹脂沈殿物を得た。この樹脂を水/イソプロピルアルコールアルコール系溶剤が、60/40の混合溶剤に溶解して濃度11の水溶性アセタール樹脂溶液を得た。得られた溶液中の水溶性ポリビニルアセタール樹脂は、水酸基量が47モル、アセタール化度全アセタール化度が40モル、及び、芳香族アルデヒドによってアセタール化された構成単位の割合が100であった。<評価>実施例及び比較例で得られた水溶性ポリビニルアセタール樹脂水溶液について、以下の評価を行った。結果を表1に示した。1吸湿性1-1樹脂シート水溶性ポリビニルアセタール樹脂水溶液を、コーターを用いて乾燥後の厚みが20μmとなるように離型処理したPETフィルム上に塗工した後、3時間乾燥することにより、樹脂シートを得た。得られた樹脂シートをPETフィルムから剥離し、剥離したシートを5×10cmにカットした試料を水1Lに5分間浸漬した後の状態を目視にて観察し、以下の基準で判定した。1-2樹脂層形成ガラス水溶性ポリビニルアセタール樹脂水溶液を、コーターを用いて乾燥後の厚みが5μmとなるように透明なフロートガラスJISR3202、厚み2.5mm、15cm×15cm上に塗工した後、3時間乾燥することにより、ポリビニルアセタール樹脂層が形成された樹脂層形成ガラスを得た。得られた樹脂層形成ガラスを、そのまま水1Lに5分間浸漬した後のポリビニルアセタール樹脂層の状態を目視にて観察し、以下の基準で判定した。また、ポリビニルアセタール樹脂層の厚みを20μmとした樹脂層形成ガラス、及び、ポリビニルアセタール樹脂層の厚みを30μmとした樹脂層形成ガラスについても同様に評価した。◎変化がなかった。〇膨潤していた。△一部溶解していたシート形状又は層形状維持困難。×溶解していた。2表面粗さ1吸湿性で得られた樹脂シート及び3種の樹脂層形成ガラスについて、JISB06011994に基づいて表面粗さRaを測定した。3密着性幅1cm×3cmのガラスと得られた1吸湿性で得られた樹脂シートとを60°C、0.2MPa、5分間圧着し、熱圧着試験機を用いて、引き剥がす際にかかる力を測定した。4防曇性開口部を有する容器500ccに30°Cの水450g投入した後、1吸湿性で得られた樹脂シートが内側となるように開口部に被せて密封し、常温20°Cに設定した室内に放置した後、低温0°Cに設定し5秒間放置した。そして、樹脂シートの曇り状態を目視により、以下の基準で評価した。また、1吸湿性で得られた樹脂シートに代えて、1吸湿性で得られた3種の樹脂層形成ガラスを用いた場合についても同様の評価を行った。◎曇り及び水滴が見られなかった。〇大粒の水滴が僅かに見られた。△小さな水滴が多く見られた。×全面が白濁したものが見られた。